(57)【要約】      （修正有）【課題】不燃性に優れ、また、基材に貼り付けたときに基材の意匠性が損なわれることを抑制できる、接着シート及び該接着シートを用いたボードを提供する。【解決手段】ガラス繊維織物２に含浸された状態で含まれる硬化性樹脂層３と、硬化性樹脂層の少なくとも一方の面上に積層された接着層４と、接着層に積層された剥離層５と、を含む、接着シート１であって、剥離層を剥離後の接着シートが、全光線透過率が８０％以上、ヘーズが２０％以下であり、かつ、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である。【選択図】図１
0003231618.tif 000002
【実用新案登録請求の範囲】
【請求項１】
ガラス繊維織物に含浸された状態で含まれる硬化性樹脂層と、
前記硬化性樹脂層の少なくとも一方の面上に積層された接着層と、
前記接着層に積層された剥離層と、を含む、接着シートであって、
前記剥離層を剥離後の接着シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、
接着シート。
【請求項２】
前記硬化性樹脂層の前記接着層が積層された面とは反対側の面上に積層された透明フィルム層を含む、請求項１に記載の接着シート。
【請求項３】
前記ガラス繊維織物の厚さが１０〜１２０μｍであり、
前記ガラス繊維織物を構成するガラス繊維の平均繊維径が３〜６μｍであり、
前記硬化性樹脂層の厚さと前記接着層の厚さとの比（硬化樹脂層の厚さ／接着層の厚さ）が１〜３０である、請求項１又は２に記載の接着シート。
【請求項４】
前記ガラス繊維織物を構成する経糸及び緯糸のいずれか一方の糸幅が他方の糸幅より大きい、請求項１〜３のいずれか１項に記載の接着シート。
【請求項５】
基材と不燃材とを含むボードであって、
前記基材が、前記不燃材によって覆われており、
前記基材の面のうち少なくとも１つの面を覆う不燃材が、ガラス繊維織物に含浸された状態で含まれる硬化性樹脂層を含むシートであり、
前記シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、ボード。
【請求項６】
前記基材が透明樹脂板である、請求項５に記載のボード。
【請求項７】
前記基材の厚さと前記シートの厚さとの比（基材の厚さ／シートの厚さ）が４〜１０００である、請求項５又は６に記載のボード。
【請求項８】
前記シートが覆う面とは対向する面を覆う不燃材が、ガラス繊維織物に含浸された状態で含まれる硬化性樹脂層を含むシートであり、
当該シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、請求項５〜７のいずれか１項に記載のボード。
【考案の詳細な説明】
【技術分野】
【０００１】
本考案は、接着シート及びボードに関する。
【背景技術】
【０００２】
従来、建築材料等において、意匠性を高める等の観点から、接着シートを基材に張り付けて使用することがおこなわれている。
【０００３】
上記接着シートとして、例えば、ポリオレフィン系樹脂と難燃剤とを、質量比で５０：１００〜１５０：１００の割合で含有し、かつ厚みが０．１２ｍｍ以下であるシート状基材に、厚みが４０μｍ下の粘着剤層が積層されている化粧用不燃性粘着シートが知られている（例えば、特許文献１参照。）。該粘着シートによれば、ポリオレフィン系樹脂と難燃剤とを含有し、厚みの上限を定めたシート状基材を用いて、化粧用不燃性粘着シートを提供することができるとされている。
【先行技術文献】
【特許文献】
【０００４】
【特許文献１】特開２００３−３１１９０１号公報
【考案の概要】
【考案が解決しようとする課題】
【０００５】
しかしながら、特許文献１の接着シートは、火災時に溶融してしまうという問題がある。従って、例えば、特許文献１の接着シートを建築空間の間仕切りとして使用した場合、基材も焼失してしまえば、火災時に発生する煙を遮断することができず、被害が大きくなる恐れがあるという問題がある。すなわち、不燃性が十分でないという問題がある。
【０００６】
そこで、本考案は、上記問題を解決し、不燃性に優れ、また、基材に貼り付けたときに基材の意匠性が損なわれることを抑制できる、接着シート、及び該接着シートを用いたボードの提供を主な課題とする。
【課題を解決するための手段】
【０００７】
本考案者が上記課題を解決するために検討したところ、ガラス繊維織物に含浸された状態で含まれる硬化性樹脂層と、硬化性樹脂層の少なくとも一方の面上に積層された接着層と、接着層に積層された剥離層と、を含む、接着シートとすることにより、硬化性樹脂が溶融しても不燃性に優れるガラス繊維織物が溶融せず、火災時に発生する煙を遮断し得ることを見出した。さらに、本考案者は、硬化性樹脂を、ガラス繊維織物の屈折率と近似する屈折率を有する硬化性樹脂とすることにより、全光線透過率８０％以上、ヘーズが２０％以下という透明性を備えさせることができ、これによって接着シートを基材に貼り付けた際、基材の意匠性が損なわれることを抑制できることを見出した。本考案は、かかる知見に基づき、鋭意検討を重ねることにより完成された考案である。
【０００８】
すなわち、本考案は、下記に掲げる態様の考案を提供する。
項１．ガラス繊維織物に含浸された状態で含まれる硬化性樹脂層と、前記硬化性樹脂層の少なくとも一方の面上に積層された接着層と、前記接着層に積層された剥離層と、を含む、接着シートであって、前記剥離層を剥離後の接着シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、接着シート。
項２．前記硬化性樹脂層の前記接着層が積層された面とは反対側の面上に積層された透明フィルム層を含む、項１に記載の接着シート。
項３．前記ガラス繊維織物の厚さが１０〜１２０μｍであり、前記ガラス繊維織物を構成するガラス繊維の平均繊維径が３〜６μｍであり、前記硬化性樹脂層の厚さと前記接着層の厚さとの比（硬化樹脂層の厚さ／接着層の厚さ）が１〜３０である、項１又は２に記載の接着シート。
項４．前記ガラス繊維織物を構成する経糸及び緯糸のいずれか一方の糸幅が他方の糸幅より大きい、項１〜３のいずれか１項に記載の接着シート。
項５．基材と不燃材とを含むボードであって、前記基材が、前記不燃材によって覆われており、前記基材の面のうち少なくとも１つの面を覆う不燃材が、ガラス繊維織物に含浸された状態で含まれる硬化性樹脂層を含むシートであり、前記シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、ボード。
項６．前記基材が透明樹脂板である、項５に記載のボード。
項７．前記基材の厚さと前記シートの厚さとの比（基材の厚さ／シートの厚さ）が４〜１０００である、項５又は６に記載のボード。
項８．前記シートが覆う面とは対向する面を覆う不燃材が、ガラス繊維織物に含浸された状態で含まれる硬化性樹脂層を含むシートであり、当該シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、請求項５〜７のいずれか１項に記載のボード。
【考案の効果】
【０００９】
本考案の接着シートによれば、ガラス繊維織物に含浸された状態で含まれる硬化性樹脂層と、前記硬化性樹脂層の少なくとも一方の面上に積層された接着層と、前記接着層に積層された剥離層と、を含む、接着シートであって、前記剥離層を剥離後の接着シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、ことから、不燃性に優れ、また、基材に貼り付けたときに基材の意匠性が損なわれることを抑制することができる。
【００１０】
また、本考案のボードによれば、基材と不燃材とを含むボードであって、前記基材が、前記不燃材によって覆われており、前記基材の面のうち少なくとも１つの面を覆う不燃材が、ガラス繊維織物に含浸された状態で含まれる硬化性樹脂層を含むシートであり、前記シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることから、不燃性に優れ、また、基材の意匠性が損なわれることを抑制することができる。
【図面の簡単な説明】
【００１１】
【図１】本考案の接着シートの一例を説明する横断面模式図である。
【図２】本考案のボードの一例を説明する模式的斜視図である。
【図３】図２のＡ−Ａ断面の模式図である。
【考案を実施するための形態】
【００１２】
１．接着シート
本考案の接着シートは、ガラス繊維織物に含浸された状態で含まれる硬化性樹脂層と、前記硬化性樹脂層の少なくとも一方の面上に積層された接着層と、前記接着層に積層された剥離層と、を含む、接着シートであって、前記剥離層を剥離後の接着シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である。
【００１３】
図１は本考案の接着シートの一例を説明する横断面模式図である。図１に示されるように、本考案の接着シート１は、ガラス繊維織物２と、該ガラス繊維織物２に含浸された状態で含まれる硬化性樹脂層３と、硬化性樹脂層３の少なくとも一方の面上に積層された接着層４と、該接着層に積層された剥離層５と、を含む。本考案の接着シート１において、ガラス繊維織物２は、少なくとも１枚含まれていればよく、複数枚含まれていてもよい。また、硬化性樹脂層３は、ガラス繊維織物２を構成している複数のガラス繊維の隙間を埋めており、硬化性樹脂層３の一方の表面側部分と他方の表面側部分とは、当該隙間部分を介して通じている。また、硬化性樹脂層３は、ガラス繊維織物２の両面上に、ガラス繊維織物２が存在していない硬化性樹脂層３部分が形成されていることが好ましい。
【００１４】
また、図１に示すように、本考案の接着シート１は、硬化性樹脂層３の前記接着層４が積層された面とは反対側の面上に積層された透明フィルム層６を含むことができる。
【００１５】
＜各層の組成＞
以下、接着シートを構成する各層について詳述する。
【００１６】
［ガラス繊維織物］
本考案のシート１において、ガラス繊維織物２は、後述する硬化性樹脂層３が含浸された状態で含まれる。ガラス繊維織物２は、接着シート１の不燃性の向上に寄与する。ガラス繊維織物２の屈折率は、後述する硬化性樹脂層３の屈折率と近似するように設定され、これにより、接着シート１に対して、例えば全光線透過率が８０％以上という高い光透過性を付与することができる。
【００１７】
本考案のシート１において、ガラス繊維織物２の織組織としては、特に制限されず、例えば、平織、朱子織、綾織、斜子織、畦織などが挙げられ、これらの中でも平織が好ましい。
【００１８】
ガラス繊維織物２を構成するガラス繊維のガラス材料としては、特に制限されず、例えば公知のガラス材料を用いることができる。ガラス材料としては、例えば、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）等が挙げられ、好ましくは汎用性の高い無アルカリガラス（Ｅガラス）が挙げられる。ガラス繊維織物２を構成するガラス繊維は、１種類のガラス材料からなるものであってもよいし、異なるガラス材料からなるガラス繊維を２種類以上組み合わせたものであってもよい。また、接着シート１の透明性を向上させる観点から、後述する、硬化性樹脂層３の屈折率と近似するガラス材料を選択することが好ましい。
【００１９】
ガラス繊維織物２を構成するガラス繊維の番手は、ガラス繊維織物２を形成できれば、特定のものに制限されない。ガラス繊維の番手としては、接着シート１の透明性をより一層向上するという観点から、好ましくは３〜２５ｔｅｘが挙げられ、３〜１５ｔｅｘが好ましく、８〜１５ｔｅｘがより好ましい。ガラス繊維の番手は、１種類単独であってもよいし、２種類以上を組み合わせてもよい。なお、ｔｅｘ番手は、１０００ｍ当たりのグラム数に相当し、「ＪＩＳ  Ｒ  ３４２０：２０１３  ガラス繊維一般試験方法」の「７．１番手」に規定されている方法に準じ、測定及び算出する。
【００２０】
ガラス繊維織物２を構成するガラス繊維としては、ガラス長繊維である単繊維が複数本撚りまとめられたガラス糸であるガラスヤーンが好ましい。ガラスヤーンにおける単繊維の本数は、３０〜４００本程度が好ましく、３０〜２００本程度がより好ましい。また、ガラスヤーンにおける単繊維の直径は、接着シート１の透明性をより一層向上させる観点から３．０〜６．０μｍ程度が好ましく、３．０〜５．０μｍ程度がより好ましい。ガラスヤーンの番手は、接着シート１の不燃性を向上させつつ接着シート１の透明性をより一層向上させる観点から３〜２５ｔｅｘが好ましく、３〜１５ｔｅｘがより好ましく、３〜１２ｔｅｘがさらに好ましい。なお、ガラス繊維の単繊維直径は、ＪＩＳ  Ｒ  ３４２０：２０１３  ガラス繊維一般試験方法」の「７．６単繊維直径」に規定されているＢ法に準じ、測定及び算出する。
【００２１】
ガラス繊維織物２の経糸密度及び緯糸密度としては、例えば、２０〜１２０本／２５ｍｍが挙げられ、接着シート１の不燃性を向上させつつ接着シート１の透明性をより一層向上させる観点から、４０本〜１００本／２５ｍｍが好ましく挙げられる。経糸密度及び緯糸密度は、「ＪＩＳ  Ｒ  ３４２０：２０１３  ガラス繊維一般試験方法」の「７．９密度（織り密度）」に準じ、測定、算出する。
【００２２】
ガラス繊維織物２の１枚あたりの質量（ｇ／ｍ２）は、例えば１０〜２００（ｇ／ｍ２）が挙げられ、接着シート１の不燃性を向上させつつ接着シート１の透明性をより一層向上させる観点から、１０〜１５０（ｇ／ｍ２）がより好ましく挙げられ、３０〜１２０（ｇ／ｍ２）がさらに好ましく挙げられる。ガラス繊維織物２の質量は、「ＪＩＳ  Ｒ  ３４２０：２０１３  ガラス繊維一般試験方法」の「７．２クロス及びマットの質量（質量）」に規定されている方法に準じ、測定及び算出する。
【００２３】
ガラス繊維織物２の厚さとしては、例えば１０〜２００μｍ程度が挙げられ、接着シート１の不燃性を向上させつつ接着シート１の透明性をより一層向上させる観点から、１０〜１５０μｍが好ましく挙げられ、１０〜１２０μｍがより好ましく挙げられ、３０〜１２０μｍ程度がさらに好ましく挙げられる。ガラス繊維織物２の厚さは、「ＪＩＳ  Ｒ  ３４２０：２０１３  ガラス繊維一般試験方法」の「７．１０クロスの厚さ」に規定されているＡ法に準じ、マイクロメータを用いて０．００１ｍｍ（１μｍ）の桁まで測定する。測定は５か所について行い、該５か所の平均値をＪＩＳ  Ｚ  ８４０１規則Ｂによって数値を丸め、０．００１ｍｍ（１μｍ）の桁まで算出する。
【００２４】
ガラス繊維織物２の厚みを１０〜１２０μｍとする場合、ガラス繊維織物２は、下記式（ＩＩ）にて算出されるガラス体積率が３８％以上であることが特に好ましい。３０〜１２０μｍの厚みであって、ガラス体積率が３８％以上であるガラス繊維織物２は、例えば、ガラス繊維織物に開繊処理を施すことにより得られる。
【００２５】
ガラス体積率（％）＝（Ａ／（Ｂ×Ｃ））×１００      （ＩＩ）
Ａ：ガラス繊維織物の質量（ｇ／ｍ２）
Ｂ：ガラス繊維織物を構成するガラス材料の比重（ｇ／ｍ３）
Ｃ：ガラス繊維織物の厚み（ｍ）
【００２６】
また、ガラス繊維織物２において、ガラス繊維織物を構成する経糸及び緯糸のいずれか一方の糸幅が他方の糸幅より大きいことが好ましい。これにより、隣接する経糸同士の隙間と、隣接する緯糸同士の隙間とからなるガラス繊維織物の空間（所謂バスケットホール）を効率的に小さくすることができ、火災時に発生する煙をより遮断しやすくなる。経糸、及び緯糸のうち糸幅が大きいほうのガラス糸と、他方のガラス糸との比（大きい方のガラス糸の糸幅／小さいほうの糸幅）としては、１．１〜３．０が挙げられ、１．１〜２．０が好ましく挙げられる。なお、本発明において、ガラス糸の糸幅は次のように測定される。すなわち、まず、隣接する経糸間及び緯糸間の隙間間隔Ｉ（μｍ）を測定する。具体的に、ガラス繊維織物２において無作為に１０箇所選び、マイクロスコープを用いて倍率１００倍として観察し、隣接する経糸間及び緯糸間の隙間間隔を測定し、該１０箇所の平均値を隙間間隔Ｉとする。なお、隙間間隔Ｉは、隣接するガラス糸同士の最短距離を隙間間隔とする。次いで、ガラス糸の織密度ＷＤＡ（本／２５ｍｍ）を測定し、該織密度から、ガラス糸の糸幅と隣接するガラス糸間の隙間間隔との合計を算出（＝（２５×１０００）／ＷＤＡ）し、該ガラス糸の糸幅と隣接するガラス糸間の隙間間隔との合計から、隣接するガラス糸間の隙間間隔Ｉを減じることにより、計算される。
【００２７】
接着シート１において、ガラス繊維織物２の総質量（ｇ／ｍ２）と後述の硬化性樹脂層３の総質量（ｇ／ｍ２、ガラス繊維織物２は含まない）との合計量（ｇ／ｍ２）に対する、接着シート１中のガラス繊維織物２の総質量の割合（質量％）は、接着シート１中の樹脂重量を大きくした場合に、透明性を向上させることと、総発熱量を低いものとすることとの両立をより一層図る観点から、２０〜５０質量％が好ましく、２０〜３５質量％がより好ましい。また、剥離層を剥離後の接着シート１の全質量（ｇ／ｍ２）に対するシート１中のガラス繊維織物２の総質量（ｇ／ｍ２）の割合（質量％）としては、接着シート１の透明性を向上させることと、総発熱量を低いものとすることとの両立をより一層図る観点から、１０〜４０質量％が好ましく、１０〜３５質量％がより好ましい。
【００２８】
本考案の接着シート１において、ガラス繊維織物２と後述の硬化性樹脂層３の屈折率の差としては、０．０２以下であり、好ましくは０．０１以下が挙げられる。ガラス繊維織物２の屈折率としては、好ましくは１．５３〜１．５７程度が挙げられる。
【００２９】
なお、ガラス繊維織物２の屈折率の測定は、ＪＩＳ  Ｋ  ７１４２：２００８のＢ法に準じて行う。具体的には、まず、ガラス繊維織物を構成するガラス繊維を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。また、後述する硬化性樹脂層３の屈折率の測定は、ＪＩＳ  Ｋ  ７１４２：２００８のＢ法に準じて行う。具体的には、硬化性樹脂層３を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。
【００３０】
ガラス繊維織物２と硬化性樹脂層３とのアッベ数の差としては、３０以下が好ましく、２０以下がより好ましく、１０以下がさらに好ましい。ガラス繊維織物２のアッベ数としては、３０〜８０が好ましく、４０〜７０がより好ましく、５０〜６５がさらに好ましい。なお、硬化性樹脂層３及びガラス繊維織物２のアッベ数は、それぞれ、次のように測定する。
【００３１】
（硬化性樹脂層３のアッベ数）
硬化性樹脂層３を構成する樹脂を用いて、ガラス繊維織物２が含まれていないシートを、ガラス繊維織物２を含む場合と同じ条件で同じ厚みとして作製して試験片とする。試験片を幅８ｍｍ、長さ２０ｍｍとして表面をよく研磨し、ＪＩＳ  Ｋ  ７１４２Ａ法に準じ、アッベ屈折計として（株）アタゴ製のＮＡＲ−２Ｔ、接触液としてジヨードメタン、光源として波長５８９ｎｍのナトリウムＤ線を用い、測定温度を２３℃として、波長５８９ｎｍの屈折率を測定する。続いて、光源を自然光として分散値を測定、算出し、下記式（Ｉ）に従い、アッベ数を算出する。
アッベ数＝（波長５８９ｎｍの屈折率−１）／分散値      （Ｉ）
【００３２】
（ガラス繊維織物２のアッベ数）
ガラス繊維を構成するガラス材料を用いて、幅８ｍｍ、長さ２０ｍｍ、厚み５ｍｍのガラスシートを作製し、表面をよく研磨し、ＪＩＳ  Ｋ  ７１４２Ａ法に準じ、アッベ屈折計として（株）アタゴ製のＮＡＲ−２Ｔ、接触液としてジヨードメタン、光源として波長５８９ｎｍのナトリウムＤ線を用い、測定温度を２３℃として、波長５８９ｎｍの屈折率を測定する。続いて、光源を自然光として分散値を測定、算出し、上記式（Ｉ）に従い、アッベ数を算出する。
【００３３】
［硬化性樹脂層３］
本考案の接着シート１は、ガラス繊維織物２に含浸された状態で含まれる硬化性樹脂層３を備える。そして、前述のように、該硬化性樹脂層３の屈折率は、ガラス繊維織物２の屈折率との差が０．０２以下となるように、設定される。
【００３４】
硬化性樹脂層３を形成する樹脂組成物は、ガラス繊維織物２との屈折率との差を０．０２以下とする観点から、屈折率が１．５３〜１．５７の硬化性樹脂を含むことが好ましい。屈折率が１．５３〜１．５７の硬化性樹脂としては、例えば、エポキシ樹脂、不飽和ポリエステル樹脂、ビニルエステル樹脂、硬化性アクリル樹脂等が挙げられる。シート１の表面平滑性を高める観点から、光硬化性樹脂とすることが好ましい。
【００３５】
硬化性樹脂層３を形成する樹脂組成物は、染料、顔料、蓄光性顔料、難燃剤、充填剤、帯電防止剤、光拡散剤などの添加物をさらに含んでいてもよい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。充填剤としては、例えば、炭酸カルシウム、シリカ、タルクなどが挙げられる。帯電防止剤としては、例えば、界面活性剤などが挙げられる。光拡散剤としては、コロイダルシリカ、透明性微小球、例えば、ガラスビーズやアクリルビーズなどが挙げられる。これらの添加剤は、１種類単独で使用してもよいし、２種類以上を組み合わせて使用してもよい。
【００３６】
硬化性樹脂層３の質量（ガラス繊維織物２を含まない）としては、不燃性と透明性とをより両立させる観点から、３０〜３００ｇ／ｍ２が好ましく、３０〜２００ｇ／ｍ２がより好ましい。また、硬化性樹脂層３の厚さとしては、不燃性と透明性とをより両立させる観点から、３０〜３００μｍが好ましく３０〜２００μｍがより好ましい。
【００３７】
[接着層４]
接着層４は、後述する剥離層５を離形可能に保持させ、剥離層５が使用時に除去された後、剥離層５が除去された接着シート１を基材に接着させる層である。なお、図１においては、接着層４が硬化性樹脂層３上に直接積層された例を示しているが、硬化性樹脂層３と接着層４との間に他の層、例えば透明フィルム層等の透明合成樹脂層などが設けられていてもよい。
【００３８】
接着層４は、例えば樹脂組成物により形成することができる。樹脂組成物に含まれる樹脂としては、熱可塑性樹脂が挙げられる。熱可塑性樹脂としては、アクリル系樹脂（アクリル樹脂、アクリル共重合体樹脂、アクリル酸エステル共重合体樹脂、アクリル−スチレン共重合体樹脂、アクリル−シリコン共重合体樹脂等が挙げられる。）、塩化ビニル系樹脂（ポリ塩化ビニルのほか、塩化ビニルをモノマー単位として含む共重合体からなる分子鎖を有する樹脂をいい、塩化ビニルと共重合し得るモノマーとしては、塩化ビニリデン、酢酸ビニル、エチレン、プロピレン、アクリロニトリル、マレイン酸又はそのエステル、アクリル酸又はそのエステル、及びメタクリル酸又はそのエステル等が挙げられる。）、ポリエステル、ポリオレフィン、酢酸ビニル系樹脂（酢酸ビニル共重合体樹脂、塩化ビニル−酢酸ビニル共重合体樹脂、エチレン−酢酸ビニル共重合体樹脂等が挙げられる。）、シリコーン系樹脂、ポリウレタンなどが挙げられる。
【００３９】
また、接着層４は、粘着剤（感圧接着剤）などによって構成されていてもよい。粘着剤としては、アクリル樹脂、ポリオレフィン、ポリウレタンなどの樹脂を含む公知の樹脂組成物を使用することができる。
【００４０】
接着層４を形成する樹脂組成物は、染料、顔料、蓄光性顔料、難燃剤、充填剤、帯電防止剤、光拡散剤などの添加物をさらに含んでいてもよい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。充填剤としては、例えば、炭酸カルシウム、シリカ、タルクなどが挙げられる。帯電防止剤としては、例えば、界面活性剤などが挙げられる。光拡散剤としては、コロイダルシリカ、透明性微小球、例えば、ガラスビーズやアクリルビーズなどが挙げられる。これらの添加剤は、１種類単独で使用してもよいし、２種類以上を組み合わせて使用してもよい。
【００４１】
接着層４の質量としては、接着シート１に高い透明性を付与しつつ、柔軟性を高める観点から、１〜１００ｇ／ｍ２程度が好ましく、３〜５０ｇ／ｍ２程度がより好ましい。また、接着層４の厚さとしては、接着シート１に高い透明性を付与しつつ、柔軟性を高める観点から、１０〜７５μｍ程度が好ましく、１０〜３０μｍ程度がより好ましい。
【００４２】
また、本考案の接着シート１は、硬化性樹脂層３の厚さと接着層４の厚さとの比（硬化樹脂層の厚さ／接着層の厚さ）が１〜３０であることが好ましく、１〜１０がより好ましい。これにより、接着シート１の透明性と不燃性とをより一層両立させやすくなる。
【００４３】
[剥離層５]
本考案の接着シート１は、必要に応じて、接着層４における表面側にさらに使用時に剥離される剥離可能な剥離層５を積層する。
【００４４】
上記剥離可能な剥離層５としては、例えば、ポリエチレンフィルム、ポリテトラフルオロエチレンフィルム、ポリプロピレンフィルム、表面処理した紙等を用いることができ、剥離層５を剥離する際に、剥離層５と接着層４との接着力が、接着層４と剥離層５とは反対側の層との接着力よりも小さいものであればよい。中でも、上記剥離可能な剥離層５として、光透過性の剥離層とすれば、例えば、前述した硬化性樹脂層３を形成する樹脂組成物を光硬化性の硬化樹脂組成物とする場合に、当該硬化性樹脂組成物を硬化させる工程においても接着層等に傷等が発生し透明性や美感が低下することを防ぎやすくなる点で好ましい。上記光透過性としては、硬化性樹脂を硬化させる光を透過させれば特に制限されないが、例えば、１００〜４００ｎｍの波長の光を透過させるもの、２５０〜４００ｎｍの波長の光を透過させるものが挙げられる。剥離層の光線透過率としては、例えば、ＵＶ透過率測定器（株式会社島津製作所製商品名ＵＶ３１５０）にて測定する、測定波長２５０〜４００ｎｍ間の平均透過率が４０％以上が好ましく、５０％以上がより好ましく、６０％以上が特に好ましい。
【００４５】
[他の層]
本考案の接着シート１は、ガラス繊維織物２と、該ガラス繊維織物２に含浸された状態で含まれる硬化性樹脂層３と、硬化性樹脂層３の少なくとも一方の面上に積層された接着層４と、該接着層に積層された剥離層５、以外の他の層を含んでもよい。当該他の層として、本考案の接着シート１は、硬化性樹脂層３の前記接着層４が積層された面とは反対側の面上に積層された透明フィルム層６を含むことができる。
【００４６】
透明フィルム層６は、ポリ塩化ビニル樹脂以外の熱可塑性樹脂を含むことが好ましい。ポリ塩化ビニル樹脂以外の熱可塑性樹脂としては、例えば、可塑剤の量が少なくてもフィルム化が可能なものが挙げられ、ポリ塩化ビニル樹脂以外の非晶性の熱可塑性樹脂を含む２軸延伸フィルムが好ましく挙げられる。ポリ塩化ビニル樹脂以外の熱可塑性樹脂としては、例えば、ポリエステル樹脂、ポリカーボネート樹脂、及びポリアミド樹脂が挙げられ、これらを少なくとも１種以上含むものとすることもできる。また、透明フィルム層６は、ポリ塩化ビニル樹脂を含まないものとすることもできる。接着シート１の初期引裂強度をより一層優れたものとする観点から、透明フィルム層６は、エレメンドルフ引裂伝播抵抗（株式会社東洋精機製作所製エレメンドルフ引裂機を用い、ＪＩＳ  Ｋ７１２８−２・１９９８に基づいて引裂強さ（Ｎ）を測定し、この測定値をフィルム厚みで除して引裂伝播抵抗（Ｎ／ｍｍ）とする。なお、引裂強度はたて方向及びよこ方向それぞれ２０サンプルの試験結果の平均値とする。）がたて方向及びよこ方向ともに１Ｎ／ｍｍ以上のものが挙げられ、３〜２０Ｎ／ｍｍのものが好ましく挙げられ、５〜１５Ｎ／ｍｍのものがより好ましく挙げられる。中でも、耐薬品性、初期引裂強の向上及び透明性をより一層両立させるという観点からは、透明フィルム層６はポリエステル樹脂を含むものとすることが好ましい。該ポリエステル樹脂としては、例えば、ポリエチレンテレフタレート（ＰＥＴ）、又はポリエチレンナフタレート（ＰＥＮ）とすることが挙げられる。透明フィルム層６における可塑剤の含有量としては、例えば、１０質量％以下が挙げられ、５質量％以下が好ましく、３質量％以下がより好ましく、１質量％以下がさらに好ましく、０．５質量％以下が特に好ましく挙げられる。上記可塑剤としては、塩化ビニル樹脂の可塑剤として公知のものが挙げられ、例えば、フタル酸ジ−ｎ−ブチル、フタル酸ジ−ｎ−オクチル、フタル酸ジ−２−エチルヘキシル、フタル酸ジイソオクチル、フタル酸ジオチルデシル、フタル酸ジイソデシル、フタル酸ブチルベンジル、イソフタル酸ジ−２−エチルヘキシルなどのフタル酸系可塑剤、アジピン酸−２−エチルヘキシル、アジピン酸ジ−２−デシル、セバチン酸ジブチル、セバチン酸−２−エチルヘキシルなどの脂肪酸エステル可塑剤、リン酸トリブチル、リン酸トリ−２−エチルヘキシル、リン酸−２−エチルヘキシルジフェニル、リン酸トリクレジルなどのリン酸エステル系可塑剤、トリメリット酸トリ−２−エチルヘキシル、トリメリット酸トリオクチルなどのトリメリット酸エステル系可塑剤、アジピン酸系ポリエステル可塑剤、フタル酸系ポリエステル可塑剤などのポリエステル系可塑剤、テレフタル酸系可塑剤が挙げられる。
【００４７】
本考案の接着シート１において、透明フィルム層６の１層あたりの質量としては、例えば、３０〜１５０ｇ／ｍ２が挙げられ、初期引裂強度と不燃性とをより両立するという観点から、５０〜９０ｇ／ｍ２が好ましく挙げられ、６０〜８０ｇ／ｍ２がより好ましく挙げられる。また、透明フィルム層６の厚さとしては、例えば、２０〜１００μｍが挙げられ、初期引裂強度と不燃性とをより両立するという観点から、３０〜７０μｍが好ましく挙げられ、４０〜６０μｍがより好ましく挙げられる。また、例えば、透明フィルム層６に、易滑性、易接着性、帯電防止性などの各種機能を付与するコーティング層及び／又は耐摩耗性を向上させるハードコート層等、別の層を積層する場合は、当該別の層の厚さとしては、例えば、０．１〜３μｍが挙げられ、０．１〜１μｍが好ましく挙げられる。
【００４８】
[接着シート１の物性]
本考案の接着シート１は、使用時に剥離される剥離可能な剥離層５を剥離後の接着シート１の全光線透過率が８０％以上、ヘーズが２０％以下である。前述のように、上記本考案の接着シート１の全光線透過率が８０％以上、ヘーズが２０％以下という構成は、少なくとも、ガラス繊維織物２の屈折率と硬化性樹脂層３の屈折率とが十分に近似（例えば、ガラス繊維織物２の屈折率と硬化性樹脂層３の屈折率との差が０．０２以下となっていることが挙げられる。）していることを示す。上記全光線透過率としては、好ましくは８５％以上、より好ましくは８８％以上である。また、上記ヘーズとしては、好ましくは１５％以下、より好ましくは１０％以下、さらに好ましくは６％以下である。本発明において、使用時に剥離される剥離可能な剥離層５を剥離後の接着シート１の全光線透過率は、ＪＩＳ  Ｋ７３６１−１：１９９７、ヘーズはＪＩＳ  Ｋ７１３６：２０００に準じて測定し得られる値である。
【００４９】
本考案の接着シート１は、ガラス繊維織物２を含むため、燃えにくい性質（不燃性）を備えることができる。なお、本考案の接着シート１の不燃性としては、使用時に剥離される剥離可能な剥離層５を剥離後の接着シート１が、一般財団法人建材試験センターの「防耐火性能試験・評価業務方法書」（平成２６年３月１日変更版）における４．１０．２ 発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることが好ましい。不燃性をより一層向上させるためには、例えば、硬化性樹脂層３及び接着層４において、難燃剤の添加や有機物量の減量等を行なえばよい。
【００５０】
本考案の接着シート１の厚さとしては、例えば、使用時に剥離される剥離可能な剥離層５を剥離後の接着シート１の厚さ（すなわち、剥離可能剥離層５を除く厚さ）としては、４０〜４００μｍが挙げられ、好ましくは１００〜３００μｍ、より好ましくは１００〜２５０μｍが挙げられる。また、本考案の剥離シート１の質量として、例えば、使用時に剥離される剥離可能な剥離層５を剥離後の接着シート１の質量（すなわち、剥離可能な剥離層５を除く質量）として、４０〜４００ｇ／ｍ２が挙げられ、１００〜３００ｇ／ｍ２が好ましく挙げられる。また、本考案の接着シート１において、ガラス繊維織物２以外の合計質量が１５０〜２９０ｇ／ｍ２、より好ましくは１００〜２００ｇ／ｍ２であると、不燃性と引裂強度とを一層両立しやすくなるので好ましい。
【００５１】
[接着シート１の製造方法]
本考案の接着シート１の製造方法としては特に制限されないが、例えば次の方法が挙げられる。
【００５２】
まず、透明な合成樹脂層／透明な接着層（接着シート１の接着層４を構成する）／透明な剥離層（接着シート１の剥離層５を構成する）、の順に積層された接着フィルムを準備する。また、透明フィルム層６とする透明フィルムを準備する。
【００５３】
次に、未硬化の光硬化性樹脂組成物を準備する。準備した接着フィルムを、透明な合成樹脂層５が上側となるように置き、硬化性樹脂層３とする該光硬化性樹脂組成物を接着フィルムの上から塗布し、該光硬化性樹脂組成物の上にガラス繊維織物２とするガラス繊維織物を載せてガラス繊維織物２に光硬化性樹脂組成物を含浸させ、さらに、準備した透明フィルム層６とする透明フィルムをガラス繊維織物２とするガラス繊維織物の上に載せ、２枚のフィルムそれぞれの表面から圧力を加え、ガラス繊維織物２に光硬化性樹脂組成物をさらに含浸させ、光硬化性樹脂組成物を加熱や光照射により硬化させる。これにより、透明フィルム層６／ガラス繊維織物２に含浸された状態で含まれる硬化性樹脂層３／透明な合成樹脂層／接着層４／剥離層５の順に積層された、本考案の接着シート１を得ることができる。
【００５４】
２．ボード
本考案のボードは、基材と不燃材とを含むボードであって、前記基材が、前記不燃材によって覆われており、前記基材の面のうち少なくとも１つの面を覆う不燃材が、ガラス繊維織物に含浸された状態で含まれる硬化性樹脂層を含むシートであり、前記シートが、全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である。上記シートとしては、例えば、前述した本考案の接着シートを用いることができる。
【００５５】
図２は、本考案のボードの一例を説明する模式的斜視図であり、図３は、図２のＡ−Ａ断面の模式図である。なお、便宜上、図２のＸ軸の方向を左右方向、Ｙ軸の方向を厚さ方向、Ｚ軸の方向を上下方向と表す。図２及び図３では、ボード１０は、基材８と、基材８の左右方向を向く面及び上下方向を向く面を覆う、不燃材である金属製フレーム７と、基材８の厚さ方向を向く面を覆う、不燃材である、ガラス繊維織物２に含浸された状態で含まれる硬化性樹脂層３を含むシート、を備える。図２及び図３において、ガラス繊維織物２に含浸された状態で含まれる硬化性樹脂層３を含むシートと、基材８とは、接着層４を介して一体化されている。また、図２及び図３においては、ガラス繊維織物２に含浸された状態で含まれる硬化性樹脂層３を含むシートは、ボード１０の厚さ方向表面側に透明フィルム層６を備えている。ここで、ボード１０における、ガラス繊維織物２、硬化性樹脂層３、接着層４、及び透明フィルム層６は、前述した本考案の接着シート１の、ガラス繊維織物２、硬化性樹脂層３、接着層４及び透明フィルム層６と同様の構成である。すなわち、図２及び図３における、基材８の厚さ方向を向く面を覆う、不燃材である、ガラス繊維織物２に含浸された状態で含まれる硬化性樹脂層３を含むシートは、前述した本考案の接着シート１を準備し、該接着シート１の剥離層５を剥離し、剥離層５を剥離した接着シート１の接着層５が基材８の厚さ方向の面側となるようにして基材８に貼り付けることにより、ボード１０に備えさせることができる。以下、本考案のボード１０を構成する部材について詳述する。
【００５６】
[基材８]
基材８としては、特に制限されない。例えば、樹脂板、木板、ガラス板、セラミック板等が挙げられる。樹脂板としては、透明樹脂板とすることができる。樹脂板を構成する樹脂としては、アクリル樹脂、ポリカーボネート、塩化ビニル、等の熱可塑性樹脂、エポキシ樹脂、硬化性アクリル樹脂、ビニルエステル樹脂等の硬化樹脂が挙げられる。また、基材８としては、単一の材料からなる板であってもよいが、複数の材料から構成される板であってもよい。また、基材８としては、図柄や色彩が施されたものであってもよく、また、液晶パネル、有機ＥＬパネル等の画像表示装置等であってもよい。また、基材８の表面には、不燃材を接着させる接着剤層が設けられてもよい。
【００５７】
基材の厚さ方向の厚さとしては特に制限されないが、例えば、１〜１００ｍｍ等が挙げられる。また、基材８の厚さとガラス繊維織物に含浸された状態で含まれる硬化性樹脂層を含むシートの厚さとの比（基材の厚さ／シートの厚さ）としては、４〜１０００が挙げられ、４〜４００が好ましく挙げられる。
【００５８】
[不燃材]
本考案のボード１０は、前述した基材８が不燃材によって覆われており、基材８の面のうち少なくとも１つの面を覆う不燃材が、ガラス繊維織物に含浸された状態で含まれる硬化性樹脂層を含むシートである。
【００５９】
基材８の面のうち少なくとも１つの面を覆う、ガラス繊維織物に含浸された状態で含まれる硬化性樹脂層を含むシートとしては、本考案の接着シート１の説明で前述した、ガラス繊維織物２に含浸された状態で含まれる硬化性樹脂層３を含むシートが好ましく挙げられ、本考案の剥離層５を剥離した接着シート１がより好ましく挙げられる。
【００６０】
ガラス繊維織物に含浸された状態で含まれる硬化性樹脂層を含むシート、以外の不燃材としては、金属板、セラミック板、ガラス板等が挙げられる。金属板に使用される金属としては、特に制限されず、例えば、アルミニウム、ニッケル、チタン、鉄、鋼、又はこれらの合金などが挙げられる。なお、本考案において、不燃材とは、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることを示す。
【００６１】
[ボード１０の製造例]
ボード１０の製造方法としては、特に制限されないが、例えば、次のような方法で製造することができる。
【００６２】
まず、基材８としてアクリル樹脂板、基材８の左右方向を向く面及び上下方向を向く面を覆う、不燃材である金属製フレーム７、基材８の厚さ方向を向く面を覆う、不燃材である、ガラス繊維織物２に含浸された状態で含まれる硬化性樹脂層３を含むシートとして、前述した、図１に示す本考案の接着シート１を準備する。金属製フレーム７は、アルミニウム製であり、内側に向けて開口した断面略コ字状である。
【００６３】
次に、準備した接着シート１の剥離層５を剥離し、基材８であるアクリル樹脂板の厚さ方向を向く面２つに貼り付ける。
【００６４】
そして、準備した金属製フレーム７を、基材８の左右方向を向く面及び上下方向を向く面を覆うように、基材８に取り付け、ネジ等で固定し、ボード１０を得ることができる。
【図１】
0003231618.tif 000003
【図２】
0003231618.tif 000004
【図３】
0003231618.tif 000005
【手続補正書】
【提出日】令和3年1月25日(2021.1.25)
【手続補正１】
【補正対象書類名】実用新案登録請求の範囲
【補正対象項目名】全文
【補正方法】変更
【補正の内容】
【実用新案登録請求の範囲】
【請求項１】
ガラス繊維織物に含浸された状態で含まれる硬化性樹脂層と、
前記硬化性樹脂層の少なくとも一方の面上に積層された接着層と、
前記接着層に積層された剥離層と、を含む、接着シートであって、
前記剥離層を剥離後の接着シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、
接着シート。
【請求項２】
前記硬化性樹脂層の前記接着層が積層された面とは反対側の面上に積層された透明フィルム層を含む、請求項１に記載の接着シート。
【請求項３】
前記ガラス繊維織物の厚さが１０〜１２０μｍであり、
前記ガラス繊維織物を構成するガラス繊維の平均繊維径が３〜６μｍであり、
前記硬化性樹脂層の厚さと前記接着層の厚さとの比（硬化樹脂層の厚さ／接着層の厚さ）が１〜３０である、請求項１又は２に記載の接着シート。
【請求項４】
前記ガラス繊維織物を構成する経糸及び緯糸のいずれか一方の糸幅が他方の糸幅より大きい、請求項１〜３のいずれか１項に記載の接着シート。
【請求項５】
前記ガラス繊維織物の織組織が平織である、請求項１〜４のいずれか１項に記載の接着シート。
【請求項６】
基材と不燃材とを含むボードであって、
前記基材が、前記不燃材によって覆われており、
前記基材の面のうち少なくとも１つの面を覆う不燃材が、ガラス繊維織物に含浸された状態で含まれる硬化性樹脂層を含むシートであり、
前記シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、ボード。
【請求項７】
前記基材が透明樹脂板である、請求項６に記載のボード。
【請求項８】
前記基材の厚さと前記シートの厚さとの比（基材の厚さ／シートの厚さ）が４〜１０００である、請求項６又は７に記載のボード。
【請求項９】
前記シートが覆う面とは対向する面を覆う不燃材が、ガラス繊維織物に含浸された状態で含まれる硬化性樹脂層を含むシートであり、
当該シートが、
全光線透過率が８０％以上、ヘーズが２０％以下であり、かつ、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、請求項６〜８のいずれか１項に記載のボード。